ПАКЕТ МАТЕРИАЛОВ СПЕЦИАЛЬНОЙ ЗАЩИТНОЙ ОДЕЖДЫ

Полезная модель относится к производству специальной защитной одежды пожарного и может быть использована пожарными, работниками поисковых и аварийно-спасательных служб и сотрудниками других профессий, где работы выполняются в непосредственной близости к открытому пламени, а также от неблагоприятных климатических воздействий.
Наиболее близкой по конструктивным признакам к заявляемому техническому решению и выбранной в качестве ближайшего аналога является защитная одежда от теплового воздействия, включающая, по крайней мере, один предмет одежды, содержащая наружный слой из арамидной пряжи с нанесенным на его внутреннюю поверхность гидроизоляционным слоем, внутренний теплоизоляционный слой, выполненный, по меньшей мере, из двух слоев иглопробивного полушерстяного ватина и расположенный между двумя промежуточными слоями из нетканого материала (патент РФ №122850 на полезную модель, кл. A41D 13/00, опубл. 20.12.2012 - прототип).
Существенными недостатками известной защитной одежды от теплового воздействия являются:
- отсутствие паропроницаемости из-за применения в гидроизоляционном слое полимерной композиции на основе хлоропренового каучука;
- недостаточная водонепроницаемость из-за применения в промежуточном слое материала из хлопчатобумажной ткани.
Техническим результатом полезной модели является создание пакета материалов специальной защитной одежды, обеспечивающего паропроницаемость и водонепроницаемость специальной защитной одежды в процессе эксплуатации.
Технический результат достигается в заявляемом пакете материалов специальной защитной одежды, содержащем наружный слой из ткани, изготовленной на основе арамидных волокон, гидроизоляционное покрытие из полимерной композиции, нанесенное на внутреннюю поверхность наружного слоя, промежуточный и внутренний слои, согласно полезной модели, ткань наружного слоя пропитана раствором полимера из фторорганических соединений, гидроизоляционное покрытие наружного слоя выполнено на основе полиуретана, промежуточный слой изготовлен из нетканого материала на основе полиэфирных микроволокон, а внутренний слой выполнен из ткани на основе арамидных волокон, пропитанной раствором полимера из фторорганических соединений и имеющей гидроизоляционное покрытие из полимерной композиции на основе полиуретана со стороны промежуточного слоя.
В таком пакете материалов специальной защитной одежды предпочтительно:
- ткань наружного слоя по основе и по утку содержит комплексные нити;
- ткань наружного слоя изготовлена полотняным переплетением основных и уточных нитей;
- ткань наружного слоя изготовлена саржевым переплетением основных и уточных нитей;
- промежуточный слой содержит два полотна из нетканого материала;
- нетканое полотно промежуточного слоя изготовлено с добавлением серебряных микронитей;
- ткань внутреннего слоя по основе и по утку содержит комплексные нити;
- ткань внутреннего слоя изготовлена полотняным переплетением основных и уточных нитей;
- ткань внутреннего слоя изготовлена саржевым переплетением основных и уточных нитей.
- промежуточный и внутренний слои прошиты между собой.
- между гидроизоляционным покрытием наружного слоя и промежуточным слоем имеется теплоизоляционный зазор.
Изготовление внутреннего слоя из ткани на основе арамидных волокон, а также пропитка тканей наружного и внутреннего слоев раствором полимера из фторорганических соединений обеспечивает специальной защитной одежды высокие огнетеплозащитные свойства.
Пропитка наружного слоя и внутреннего слоя, изготовленного из ткани на основе арамидных волокон, раствором полимера из фторорганических соединений, нанесение гидроизоляционного покрытия из полимерной композиции на основе полиуретана на внутреннюю поверхность наружного слоя и поверхность внутреннего слоя со стороны промежуточного слоя, изготовленного из нетканого материала на основе полиэфирных микроволокон, обеспечивает специальной защитной одежды высокую водонепроницаемость и паропроницаемость.
Указанные эксплуатационные преимущества заявляемой полезной модели выгодно отличают ее от прототипа.
Сопоставительный анализ предлагаемой полезной модели и прототипа выявляет наличие отличительных признаков у заявляемого пакета материалов специальной защитной одежды по сравнению с наиболее близким аналогом, что обеспечивает ему соответствие критерию «новизна».
Наличие отличительных признаков позволяет получить положительный эффект, выражающийся в создании пакета материалов специальной защитной одежды, обеспечивающего паропроницаемость и водонепроницаемость защитной одежде в процессе эксплуатации.
Применение полезной модели при изготовлении специальной защитной одежды для пожарных, работников поисковых и аварийно-спасательных служб и сотрудников других профессий, где работы выполняются в непосредственной близости к открытому пламени, а также от неблагоприятных климатических воздействий, обеспечивает ей соответствие критерию «промышленная применимость».
На чертеже, иллюстрирующем заявляемую полезную модель, изображен поперечный разрез фрагмента пакета материалов специальной защитной одежды.
Пакет материалов специальной защитной одежды содержит наружный слой 1 из ткани, изготовленной на основе арамидных волокон, гидроизоляционное покрытие 2 из полимерной композиции, нанесенное на внутреннюю поверхность наружного слоя 1, промежуточный 3 и внутренний 4 слои, при этом ткань наружного слоя 1 пропитана раствором полимера из фторорганических соединений, гидроизоляционное покрытие 2 наружного слоя 1 выполнено на основе полиуретана, промежуточный слой 3 изготовлен из нетканого материала на основе полиэфирных микроволокон, а внутренний слой 4 выполнен из ткани на основе арамидных волокон, пропитанной раствором полимера из фторорганических соединений и имеющей гидроизоляционное покрытие 5 из полимерной композиции на основе полиуретана со стороны промежуточного слоя 3.
В таком пакете материалов специальной защитной одежды предпочтительно:
- ткань наружного слоя 1 по основе и по утку содержит комплексные нити;
- ткань наружного слоя 1 изготовлена полотняным переплетением основных и уточных нитей;
- ткань наружного слоя 1 изготовлена саржевым переплетением основных и уточных нитей;
- промежуточный слой 3 содержит два полотна из нетканого материала;
- нетканое полотно промежуточного слоя 3 изготовлено с добавлением серебряных микронитей;
- ткань внутреннего слоя 4 по основе и по утку содержит комплексные нити;
- ткань внутреннего слоя 4 изготовлена полотняным переплетением основных и уточных нитей;
- ткань внутреннего слоя 4 изготовлена саржевым переплетением основных и уточных нитей.
- промежуточный 3 и внутренний 4 слои прошиты между собой.
- между гидроизоляционным покрытием 2 наружного слоя 1 и промежуточным слоем 3 имеется теплоизоляционный зазор 6.
Сравнительные показатели заявляемой полезной модели и прототипа приведены в таблице.
Приведенные в таблице сравнительные показатели позволяют сделать вывод, что заявляемый пакет материалов специальной защитной одежды обладает высокой паропроницаемостью и водонепроницаемостью при сохранении высоких огнетеплозащитных свойствах по сравнению с прототипом.